(57)【要約】本発明は、ロール若しくはベルト（３）が繊維材料（１）を含むポリマー被覆を有し、ロール若しくはベルト（３）とバッキングロール（５）との間に形成されたロールニップ（Ｎ）で繊維ウェブ（４）をカレンダー仕上げするために用いられるロール若しくはベルト（３）のポリマー被覆（２）の特性を調整する方法に関する。本方法において、ポリマー被覆（２）の熱膨張係数及び／又は熱伝導性が、繊維材料（１）の繊維方向を方向付けることにより調整される。
2004519632.tif 000002
【特許請求の範囲】
【請求項１】
ロール若しくはベルト（３）が繊維材料（１）を含むポリマー被覆を有し、ロール若しくはベルト（３）とバッキングロール（５）との間に形成されたロールニップ（Ｎ）で繊維ウェブ（４）をカレンダー仕上げするために用いられるロール若しくはベルト（３）のポリマー被覆（２）の特性を調整する方法において、
ポリマー被覆（２）の熱膨張係数及び／又は熱伝導性が、繊維材料（１）の繊維方向を方向付けることにより調整されることを特徴とする、方法。
【請求項２】
ポリマー被覆（２）の弾性が、更に、ポリマー被覆に含まれる繊維材料及び樹脂の相互の割合を変更することによって調整されることを特徴とする、請求項１記載の方法。
【請求項３】
繊維材料（１）の繊維方向は、ポリマー被覆（２）の局所的な加熱生成の増加が少なくともロールの径方向（Ｒ）でポリマー被覆の局所的減少を生むように、調整されることを特徴とする、請求項１又は２記載の方法。
【請求項４】
ロール（３）は紙ロールである、請求項１乃至３の何れかに記載の方法。
【請求項５】
ポリマー被覆が繊維材料（１）を含み、ロール若しくはベルト（３）とバッキングロール（５）との間に形成されたロールニップ（Ｎ）で繊維ウェブ（４）をカレンダー仕上げするために用いられるロール若しくはベルト（３）のポリマー被覆（２）であって、
ポリマー被覆の繊維材料（１）の繊維方向が、少なくとも部分的に、ロールの径方向（Ｒ）であることを特徴とする、ポリマー被覆。
【請求項６】
繊維材料（１）の繊維方向が、ロールの径方向（Ｒ）から最大で４５度まで逸脱していることを特徴とする、請求項５記載のポリマー被覆。
【請求項７】
繊維材料（１）は、カーボンファイバであることを特徴とする、請求項５又は６記載のポリマー被覆。
【請求項８】
繊維材料（１）は、アラミドファイバであることを特徴とする、請求項５又は６記載のポリマー被覆。
【請求項９】
ポリマー被覆は、紙ロールの上部上にあることを特徴とする、請求項５乃至８の何れかに記載のポリマー被覆。
【発明の詳細な説明】
【０００１】
本発明は、例えばロール若しくはベルトのポリマー被覆の特性を調整するための請求項１の冒頭部による方法に関する。
【０００２】
本発明は、また、例えば、請求項５によるロール若しくはベルトのポリマー被覆に関する。
【０００３】
繊維ウェブが、ポリマー被覆されたロール若しくはベルトとそのバッキングロールとの間のニップに形成されるロールニップでカレンダー仕上げされるとき、繊維ウェブのトラックの破れ若しくはロールニップを介して漂う異物により、ポリマー被覆にダメージが引き起こされやすい。一般的には、ポリマー被覆されたロール若しくはベルトの被覆材料のダメージは、テープ片、ペーストのスポットのような、繊維トラック若しくはロール表面に付着する異物が、ロールニップの一時的な過負荷を引き起こす結果である。繊維ウェブの破れにより生ずるロールの所謂パッケージングも、一時的な過負荷、即ちロールニップにおける圧力のピークを引き起こしうる。過負荷は、また、紙ウェブのプロフィールの横方向の誤りによって引き起こされうり、ロールニップにおける連続的な圧力ピークを引き起こす。
【０００４】
本発明の目的は、先行技術の欠点を削除することにある。本発明の主目的は、ロールニップでカレンダー仕上げされるときに、ポリマー被覆に過負荷を付与することによって引き起こされるロール若しくはベルトのポリマー被覆へのダメージを効率的に防止する、構成を提供することにある。
【０００５】
過負荷の状態は、ポリマー被覆への迅速なダメージを引き起こすことができ、若しくは、ロールニップの瞬間的な過負荷は、ポリマー被覆に熱生成を引き起こすことができる。熱生成は、熱膨張によりポリマー被覆の局所的な圧力の増加を引き起こし、これにより、局所変形が更に増大される。これは、更に、ポリマー被覆の局所的な熱生成を引き起こす。過負荷の状態は、従って、ポリマー被覆に自己供給型の局所変形を容易に引き起こし、容易にポリマー被覆へのダメージを生む。
【０００６】
本発明は、ロールの径方向におけるロール若しくはベルトのポリマー被覆の熱膨張係数及び／又は熱伝導性が、ロールの径方向におけるポリマー被覆が通常よりも非常に少なく膨張するように調整されるという、基本概念に基づく。これは、ポリマー被覆の繊維材料の繊維方向が、少なくとも部分的に、ロールの径方向であることで提供される。ロールの径方向における繊維の熱伝導性は、良好であり、熱膨張係数は、小さいか若しくは負であるので、局所的な熱の生成の増加は、被覆の小さな膨張を生むだけか、若しくは、ロールの径方向における局所的な低減を生み、ポリマー被覆へのダメージを効率的に防止する。
【０００７】
ロールの径方向におけるロールのポリマー被覆の熱膨張係数が小さいので、上述の自己供給型の局所変形が、本発明による構成で使用されるポリマー被覆に生成されることはない。更にロールの径方向におけるポリマー被覆の熱伝導性を調整することによって、ポリマー被覆の熱増加が、更に低減され、ダメージが効果的に防止される。
【０００８】
本発明は、例えば、ロール若しくはベルトのポリマー被覆の特性を調整するための請求項１記載の方法に関する。
【０００９】
本発明は、また、例えば、請求項５によるロール若しくはベルトのポリマー被覆に関する。
【００１０】
本発明による方法において、繊維ウェブがロール若しくはベルトとバッキングベルトの間に形成されるロールニップでカレンダー仕上げされる際に、ロール若しくはベルトのポリマー被覆の特性が調整され、ロール若しくはベルトが繊維材料を含むポリマー被覆を有し、ポリマー被覆の熱膨張係数及び／又は熱伝導性が、繊維材料の繊維方向を方向付けることにより調整される。
【００１１】
ロールの径方向とは、ロール表面上の任意の点でのロール半径の方向をいう。ベルトに関する場合には、ロールの径方向とは、ベルトの垂直方向を指す。
【００１２】
本構成で使用されるポリマー被覆材料の熱膨張係数は、好ましくは、ロールの径方向で小さく、及び／又は、ロールの径方向におけるポリマー被覆材料の熱伝導性は高い。
【００１３】
ポリマー被覆は、主に、繊維材料及び樹脂からなる。繊維材料は、好ましくは、カーボンファイバ若しくはアラミドファイバである。カーボンファイバは、非常に良好な熱伝導体であり、繊維の長手方向におけるその熱膨張係数は、負である。従って、カーボンファイバ強化樹脂から製造されるポリマー被覆の１つの効果は、繊維の長手方向における良好な熱伝導性及び負の熱膨張係数の双方である。
【００１４】
本発明の好ましい実施例では、繊維材料の熱膨張係数は、繊維系材料の繊維の長手方向を方向付けることによってロールの径方向でゼロ若しくは負となるように構成されて、それが、ロールの径方向から最大でも４５度までしか逸脱しないようにする。ロールの径方向からの繊維の方向が最大で４５度であるとき、これは、ポリマー被覆の局所加熱が、ポリマー被覆の局所低減を起こすか、若しくは被覆が変化しないという、効果を提供する。
【００１５】
欧州特許文献第１００１０８１号は、繊維ウェブのスーパーカレンダー方法を開示し、そこでは、ロール被覆材料の選択が、所望の透過性を備える繊維ウェブを提供するように意図されている。本発明に類似の繊維構造が、ロール被覆で使用されているが、繊維の方向は、ロール表面の方向と同一である。代わりに、本願の目的は、ポリマー被覆の熱膨張係数及び／又は熱伝導性を調整することによってロール被覆へのダメージを防止することにある。この場合、ロール被覆材料の繊維の繊維方向は、少なくとも部分的にロールの径方向となるように選択される。
【００１６】
本発明による構成で使用されるポリマー被覆は、とりわけ次のような追加の効果を奏する。
【００１７】
通常的には、ポリマー被覆の弾性率は、樹脂とポリマー被覆の充填材の比によって調整される。本発明によるポリマー被覆に存在するポリマー被覆の弾性率は非常に高く、これにより、ポリマー被覆の弾性率若しくは弾力性は、カーボンファイバと樹脂の比をも変化させることによって、及び／又は、樹脂の質を変化させることによって、非常に大きい範囲内で調整可能である。この場合、非常に異なる紙及び板紙品質がカレンダー仕上げされるときに、本発明によるポリマー被覆が使用できる。
【００１８】
カーボンファイバ強化積層樹脂のＴｇは、１５０℃より大きく、若しくは２００℃よりも大きく、これにより、これらの積層により作成されるポリマー被覆は、非常に高いカレンダー仕上げ温度に耐え、永久変形を受けることはない。
【００１９】
種々の方法により、とりわけ塗布、艶出し、注型、ロールの表面上に薄い積層管のサイジング等によって、積層樹脂をロール（若しくはベルト）に被覆することは可能である。ロールは、とりわけ、ポリマーが被覆された鋼製ロール若しくは紙ロールでありうる。被覆は、また、ロール軸の上部上に所望の繊維方向を有する薄い積層ディスクを積層することによっても製造できる。従って、種々の代替方法によって積層カーボンファイバからなるポリマー被覆を製造することは可能であり、種々のカレンダー処理のターゲット用に意図されたロール若しくはベルトの被覆材料としてポリマー被覆を使用することが可能とされる。
【００２０】
カーボンファイバ若しくはアラミドファイバ強化ポリマー被覆の外層を、例えば新しい表面層の塗布及び焼き入れによって、新しくすることは容易である。
【００２１】
次に、本発明は、添付図面を参照して詳細に説明される。
【００２２】
ロールニップの端部から見た際、図１は、２つのロール間のロールニップを示す。ロールニップＮは、加熱型の固い熱ロール５と、当該熱ロールに対向するポリマー被覆されたロール３との間に形成される。繊維ウェブ４は、ロール間のロールニップＮを走行し、ウェブが左から右へとロール間のロールニップに通された時、ウェブの表面がカレンダー仕上げされる。ロール３の上部上のポリマー被覆２は、厚さがｓであり、エポキシ樹脂、カーボンファイバ及び充填剤からなる。カーボンファイバ２の繊維方向は、主に、ロールの半径Ｒの方向と同一である。繊維ウェブに沿ってロールニップに異物が入る場合、例えば、それは、ポリマー被覆の局所加熱を引き起こす。ポリマー被覆の局所加熱は、ポリマー被覆の減少をその垂直方向、即ちロールの半径方向Ｒで引き起こし、結果として、繊維ウェブの冷却を生むことになる。
【００２３】
局所的な加熱をする際の、本発明によるポリマー被覆で被覆されたロール被覆の挙動が、上述されている。ポリマー被覆がベルトカレンダーのベルトの上部上にある場合、繊維１の繊維方向は、主に、ベルトの垂直方向に配設される。
【図面の簡単な説明】
【図１】
ロール被覆の一部の概略断面図である。
【国際公開パンフレット】
2004519632.tif 000003
2004519632.tif 000004
2004519632.tif 000005
2004519632.tif 000006
2004519632.tif 000007
2004519632.tif 000008
2004519632.tif 000009
【国際公開パンフレット（コレクトバージョン）】
2004519632.tif 000010
【手続補正書】
【提出日】平成15年4月7日(2003.4.7)
【手続補正１】
【補正対象書類名】明細書
【補正対象項目名】特許請求の範囲
【補正方法】変更
【補正の内容】
【特許請求の範囲】
【請求項１】
ロール若しくはベルト（３）が繊維材料（１）を含むポリマー被覆を有し、ロール若しくはベルト（３）とバッキングロール（５）との間に形成されたロールニップ（Ｎ）で繊維ウェブ（４）をカレンダー仕上げするために用いられるロール若しくはベルト（３）のポリマー被覆（２）の特性を調整する方法において、
ポリマー被覆（２）の熱膨張係数及び／又は熱伝導性が、繊維材料（１）の繊維方向を方向付けることにより調整され、ポリマー被覆（２）の熱生成の局所的な増加が、少なくともロールの径方向（Ｒ）でのポリマー被覆の小さな膨張若しくは局所的な低減をもたらすようにすることを特徴とする、方法。
【請求項２】
ポリマー被覆（２）の弾性が、更に、ポリマー被覆に含まれる繊維材料及び樹脂の相互の割合を変更することによって調整されることを特徴とする、請求項１記載の方法。
【請求項３】
ポリマー被覆（２）は、ロールの径方向（Ｒ）に対して最大で４５度までの範囲内で繊維材料（１）の繊維方向を方向付けることにより、調整されることを特徴とする、請求項１又は２記載の方法。
【請求項４】
繊維材料（１）は、カーボンファイバであることを特徴とする、請求項１乃至３の何れかに記載の方法。
【請求項５】
繊維材料（１）は、アラミドファイバであることを特徴とする、請求項１乃至４の何れかに記載の方法。
【請求項６】
ロール（３）は紙ロールである、請求項１乃至５の何れかに記載の方法。
【国際調査報告】
2004519632.tif 000011
2004519632.tif 000012